(57)【特許請求の範囲】
【請求項１】
導電性基体と、該導電性基体上に形成される感光層とを備え、前記感光層は、電荷発生層と電荷輸送層との積層構造を有する電子写真感光体において、
前記電荷発生層は、電荷発生材料と、ジクロルベンゾキノンおよび３，３’，５，５’−テトラ−ｔｅｒｔ−ブチル−４，４’−ジフェノキノンから選ばれる電子吸引性化合物と、３，５−ジメチル−３’，５’−ジ−ｔｅｒｔ−ブチル−４，４’−ジフェノキノン、３，３’，５，５’−テトラメチル−４，４’−ジフェノキノン、テトラニトロフルオレノン、トリニトロフルオレノンおよびジフェニルベンゾキノンから選ばれる電子輸送性化合物とを含んでなることを特徴とする電子写真感光体。
【請求項２】
前記電子吸引性化合物と電子輸送性化合物との重量比が、０．０１：１００〜１００：１００の範囲に選ばれることを特徴とする請求項１記載の電子写真感光体。
【請求項３】
前記電荷発生層は、前記電荷発生材料、電子吸引性化合物および電子輸送性化合物に加えて、結着樹脂を含んで成り、前記電子吸引性化合物と電子輸送性化合物との総和重量が、結着樹脂の重量に対して、１０ｗｔ％以上２００ｗｔ％以下の範囲に選ばれることを特徴とする請求項１記載の電子写真感光体。
【請求項４】
前記電荷発生材料が、フタロシアニン系顔料であることを特徴とする請求項１記載の電子写真感光体。
【請求項５】
前記電荷発生層の膜厚が、０．１μｍ以上５μｍ以下の範囲に選ばれることを特徴とする請求項１記載の電子写真感光体。
【請求項６】
電子写真感光体を回転可能として用いた反転現像による画像形成プロセスにおいて、前記電子写真感光体は、請求項１〜５のうちのいずれか１つに記載の電子写真感光体であり、該電子写真感光体の１回転目から画像が形成されることを特徴とする画像形成プロセス。
【発明の詳細な説明】
【０００１】
【発明の属する技術分野】
本発明は、導電性基体上に、電荷発生層と電荷輸送層との積層構造を有する感光層が形成された、機能分離型の電子写真感光体およびそれを用いた画像形成プロセスに関する。
【０００２】
【従来の技術】
電荷の発生と輸送とを異なる層で行って高性能を得るようにした機能分離型の電子写真感光体は、たとえばドラム状の導電性基体上に、電荷発生層と電荷輸送層とをこの順番にあるいは逆の順番に積層した感光層を形成して構成される。前記電荷発生層は、種々の無機顔料または有機顔料で実現される電荷発生材料を少なくとも含み、蒸着などの手法によって形成される。またあるいは、電荷発生材料を結着樹脂中に分散し、塗布などの手法によって形成される。前記電荷輸送層は、種々の正孔輸送物質や電子輸送物質を必要に応じて結着樹脂中に分散して塗布などの手法によって形成される。
【０００３】
このような機能分離型の電子写真感光体を回転駆動し、正極性または負極性の所定の電位に帯電した後、画像に応じて露光することによって、電荷発生層において正孔と電子とからなる可動キャリアが発生する。正孔および電子のうちのいずれか一方が電荷輸送層に注入されて表面電荷が消去されることによって、静電潜像が形成される。該静電潜像にトナーなどの現像剤を吸着させて画像が形成される。
【０００４】
【発明が解決しようとする課題】
前記機能分離型の電子写真感光体において、感光体の繰返し使用に伴い、１回転目の帯電電位が所定電位に到達しないという不都合が発生する。これは、電荷発生層中に蓄積する電子トラップによって発生したホールが、電荷輸送層を通って感光体表面のマイナス電荷を中和するためであると考えられる。所定電位よりも低い電位で画像を形成すると、所望の濃度が得られなかったり、特に反転現像を用いた画像形成プロセスではカブリが発生したりする。
【０００５】
このような不都合に対して、画像を形成せずに感光体を予備回転して帯電電位を安定させた後、画像を形成することによって、所望濃度の画像およびカブリのない画像が得られるが、１回転目から画像を形成する場合と比べると、画像形成時間が長くなる。また、画像形成にかかわらない感光体の回転によって、感光体の寿命が短くなる。
【０００６】
たとえば、特開平９−１２７７１１号公報には、フタロシアニン化合物で実現される電荷発生材料とアゾ化合物とを含む電荷発生層が開示されている。また特開平６−１８０５０９号公報には、フタロシアニン顔料で実現される電荷発生材料とジフェノキノン誘導体とを含む電荷発生層が開示されている。さらに特開平１−２０６３４９号公報には、フタロシアニン顔料で実現される電荷発生材料を含む電荷発生層、およびジフェノキノン化合物を含む電荷輸送層が開示されている。しかし、これらの公報に開示された従来技術は上述の課題を克服するには不充分であり、さらに優れた電荷発生層を有する感光体が望まれている。
【０００７】
本発明の目的は、感光体の帯電電位を安定化するための予備回転が不要で、短時間で画像形成が可能でかつ長寿命の電子写真感光体およびそれを用いた画像形成プロセスを提供することである。
【０００８】
【課題を解決するための手段】
本発明は、導電性基体と、該導電性基体上に形成される感光層とを備え、前記感光層は、電荷発生層と電荷輸送層との積層構造を有する電子写真感光体において、
前記電荷発生層は、電荷発生材料と、ジクロルベンゾキノンおよび３，３’，５，５’−テトラ−ｔｅｒｔ−ブチル−４，４’−ジフェノキノンから選ばれる電子吸引性化合物と、３，５−ジメチル−３’，５’−ジ−ｔｅｒｔ−ブチル−４，４’−ジフェノキノン、３，３’，５，５’−テトラメチル−４，４’−ジフェノキノン、テトラニトロフルオレノン、トリニトロフルオレノンおよびジフェニルベンゾキノンから選ばれる電子輸送性化合物とを含んでなることを特徴とする電子写真感光体である。
【０００９】
本発明に従えば、繰返し使用後の１回転目の帯電電位の低下は、電荷発生層中に蓄積する電子トラップによって発生したホールが、電荷輸送層を通って感光体表面のマイナス電荷を中和するためであると考えられる。前記特定の電子吸引性化合物と電子輸送性化合物とを含有する電荷発生層を用いることによって、電子トラップは速やかに引抜かれ、導電性支持体に移動される。
【００１０】
したがって、電子トラップの蓄積を防止することができ、感光体の帯電性を向上することができる。このような電荷発生層を有する電子写真感光体を用いた画像形成動作では、繰返し使用後の１回転目で感光体を所定の電位に帯電して画像を形成することが可能となる。したがって、短時間で画像を形成することができる。また、電子トラップの蓄積が低減するので、感光体に残留する電位の上昇が抑制される。したがって、感光体の感度が向上して優れた特性の画像が形成でき、また感光体の寿命が長くなる。
【００５５】
また本発明は、前記電子吸引性化合物と電子輸送性化合物との重量比が、０．０１：１００〜１００：１００の範囲に選ばれることを特徴とする。
【００５６】
本発明に従えば、電子吸引性化合物と電子輸送性化合物との重量比を上述の範囲に選ぶことによって、電荷発生層中の電子トラップの蓄積を確実に防止することができる。電子輸送性化合物１００重量に対する電子吸引性化合物の割合が０．０１重量よりも少なくなると、電荷発生材料から電子を引抜く効率が低下し、電子輸送性化合物が多くなると、導電性基体へ輸送できる電子の数が少なくなる。また、電子輸送性化合物１００重量に対する電子吸引性化合物の割合が１００重量よりも多くなると、輸送効率が低下し、結果的に電荷発生層中の電子トラップ数を効率的に低減することができない。したがって、電子吸引性化合物と電子輸送性化合物との重量比は上記範囲に選ぶことが好ましい。さらに好ましくは、１：１００〜５０：１００の範囲に選ばれる。
【００５７】
また本発明は、前記電荷発生層は、前記電荷発生材料、電子吸引性化合物および電子輸送性化合物に加えて、結着樹脂を含んで成り、
前記電子吸引性化合物と電子輸送性化合物との総和重量が、結着樹脂の重量に対して、１０ｗｔ％以上２００ｗｔ％以下の範囲に選ばれることを特徴とする。
【００５８】
本発明に従えば、電子吸引性化合物と電子輸送性化合物との総和重量を上述の範囲に選ぶことによって、電子輸送効率が高くなり、電荷発生層中の電子トラップの蓄積を確実に防止することができる。前記総和重量が上述の範囲からはずれると、溶解せずに結晶化が発生したり、感度が低下したり、帯電性が低下したりするので好ましくない。さらに好ましくは、２０ｗｔ％〜１００ｗｔ％の範囲に選ばれる。
【００５９】
なお、電子吸引性化合物と電子輸送性化合物との重量比を、０．０１：１００〜１００：１００の範囲に選び、かつ電子吸引性化合物と電子輸送性化合物との総和重量を１０ｗｔ％以上２００ｗｔ％以下の範囲に選ぶことによって、さらに電子輸送効率が高くなり、電荷発生層中の電子トラップの蓄積を確実に防止することができる。
【００６０】
また本発明は、前記電荷発生材料が、フタロシアニン系顔料であることを特徴とする。
【００６１】
本発明に従えば、電荷発生材料としてフタロシアニン系顔料を用いた場合、電荷発生層における電子吸引性化合物と電子輸送性化合物との添加効果は大きく、電荷発生層中の電子トラップの蓄積を防止することができる。
【００６２】
なお、フタロシアニン系顔料として、メタルフリーフタロシアニン顔料、ＣｕＫα特性Ｘ線回折におけるブラッグ角２θが少なくとも２７．３°±０．２°に明確なピークを有するチタニルフタロシアニン顔料、およびヒドロキシガリウムフタロシアニン顔料のうちのいずれかであることが好ましい。これらのフタロシアニン顔料を用いた場合、電荷発生層における電子吸引性化合物と電子輸送性化合物との添加効果は特に大きい。その理由は、たとえばチタニルフタロシアニン自体のトラップ順位やサイトなどと、電子吸引性化合物のエネルギレベルとのマッチング性が優れているからと考えられる。
【００６３】
また本発明は、前記電荷発生層の膜厚が、０．１μｍ以上５μｍ以下の範囲に選ばれることを特徴とする。
【００６４】
本発明に従えば、電荷発生層の膜厚を上述の範囲に選ぶことによって、帯電電位の低下が抑制でき、かつ高感度な電子写真感光体を実現することができる。膜厚が０．１μｍ以上となると、電子トラップに起因する電界強度が小さくなり、暗所でのホール生成が少なくなるので、１回転目の帯電電位の低下に対する抑制効果が大きくなる。また、電荷発生層の厚膜化が可能となるので、感度を高めることができる。膜厚が５μｍよりも大きくなると、電荷発生層中のホールトラップが増大し、感度が低下したり、繰返し特性が低下したりするので、好ましくない。
【００６５】
なお、導電性基体と感光層との間に導電性基体からの電荷の注入を防止する下引き層を設けても構わない。下引き層によって、電荷発生層に電子吸引性化合物と電子輸送性化合物とを含有したことに併せて、さらに大きな電子トラップの蓄積防止効果を得ることができる。
【００６６】
また本発明は、電子写真感光体を回転可能として用いた反転現像による画像形成プロセスにおいて、
前記電子写真感光体は、上述のうちのいずれか１つの電子写真感光体であり、該電子写真感光体の１回転目から画像が形成されることを特徴とする画像形成プロセスである。
【００６７】
本発明に従えば、このような電子写真感光体を回転可能として用いた画像形成プロセスまたは装置では、感光体の１回転目から画像を形成することができるので、短い時間で画像を形成することができる。また感光体の余分な回転を無くすことができるので、感光体の寿命を長くすることができる。
【００６８】
導電性基体としては、たとえばアルミニウム、アルミニウム合金、ステンレス鋼、銅およびニッケルなどの金属材料、アルミニウムを蒸着したポリエステルフィルム、および紙を用いることが好ましい。
【００６９】
下引き層は、たとえばアルミニウム陽極酸化被膜、酸化アルミニウムおよび水酸化アルミニウムなどの無機層、ポリビニルアルコール、カゼイン、ポリビニルピロリドン、ポリアクリル酸、セルロース類、ゼラチン、デンプン、ポリウレタン、ポリイミドおよびポリアミドなどの有機層で実現される。また、下引き層中には、アルミニウム、銅、錫、亜鉛およびチタンなどの金属、および金属酸化物などの導電性または半導電性を有する微粒子を含んでも構わない。
【００７０】
感光層は、上述したように電荷発生層と電荷輸送層とからなる。導電性基体上に電荷発生層および電荷輸送層の順番に積層して形成しても、逆に電荷輸送層および電荷発生層の順番に形成しても構わない。
【００７１】
電荷発生層を構成する結着樹脂としては、たとえばポリエステル樹脂、ポリビニルアセテート、ポリアクリル酸エステル、ポリカーボネート、ポリビニルアセトアセタール、ポリビニルプロピオナール、ポリビニルブチラール、フェノキシ樹脂、エポキシ樹脂、ウレタン樹脂、セルロースエステル、およびセルロースエーテルを用いることが好ましい。
【００７２】
電荷輸送層は、電荷輸送材料と結着樹脂とを含んで構成される。電荷輸送材料としては、２，４，７−トリニトロフルオレノンおよびテトラシアノキノジメタンジフェノキノン化合物などの電子吸引性物質が挙げられる。また、カルバゾール、インドール、イミダゾール、オキサゾール、ピラゾール、オキサジアゾール、ピラゾリンおよびチアジアゾールなどの複素環化合物、アニリン誘導体、ヒドラゾン化合物、芳香族アミン誘導体、スチルベン誘導体、およびこれらの化合物から成る元を主鎖もしくは側鎖に有する重合体などの電子供与性物質が挙げられる。
【００７３】
電荷輸送層を構成する結着樹脂としては、たとえばポリメチルメタクリレート、ポリスチレンおよびポリ塩化ビニルなどのビニル重合体およびその共重合体、ポリカーボネート、ポリアリレート、ポリエステル、ポリエステルカーボネート、ポリスルホン、ポリイミド、フェノキシ、エポキシ、シリコーン樹脂を用いることが好ましい。また、これらの部分的架橋硬化物を用いることが好ましい。
【００７４】
【発明の実施の形態】
図１は、本発明の実施の一形態である電子写真感光体６の構造を示す断面図である。電子写真感光体６は機能分離型であり、たとえばドラム状の導電性基体１の上に少なくとも感光層５を形成して成り、感光層５は電荷発生層３と電荷輸送層４との積層構造を有する。本実施形態では、導電性基体１の側から順番に、電荷発生層３と電荷輸送層４とを形成したが、逆に電荷輸送層４と電荷発生層３とを形成しても構わない。また、本実施形態では導電性基体１と感光層５との間に下引き層２を設けている。下引き層２は、導電性基体１からの電荷の注入を防止するためのものである。
【００７５】
（実施例１）
導電性基体１として、ポリエステルフィルムの上に１００μｍのアルミニウムを蒸着したものを用いた。
【００７６】
下引き層２として、酸化チタン粒子１０重量部と、結着樹脂としての共重合ナイロン樹脂（東レ社製：ＣＭ８０００）１０重量部とを、メチルアルコール２８．７重量部と１，２−ジクロロエタン５３．３重量部との混合溶媒に加えた後、当該混合溶液をペイントシェーカで８時間分散して下引き層用塗布液を調整した。該塗布液をベイカアプリケータで導電性基体１の上に塗布して、下引き層２を形成した。
【００７７】
電荷発生層３として、テトラヒドロフラン（ＴＨＦ）９７重量部に、図２に示されるようなＣｕＫα特性Ｘ線回折におけるブラッグ角２θが少なくとも２７．３°±０．２°に明確なピークを有するチタニルフタロシアニン顔料１．５重量部と、ブチラール樹脂（ユニオンカーバイド社製：ＰＫＨＨ）１．５重量部とを混合してペイントシェーカで８時間分散し、さらに電子吸引性化合物として構造式（１ａ）
【化１】
0003658193.tif 000002
のジクロルベンゾキノン０．２重量部と、電子輸送性化合物として下記の構造式（２ａ）のテトラニトロフルオレノン０．６重量部とを添加して電荷発生層用塗布液を調整した。該塗布液をベイカアプリケータで下引き層２の上に塗布し、９０℃の温度で１０分間熱風乾燥して、乾燥膜厚が０．５μｍの電荷発生層３を形成した。
【００７８】
【化２】
0003658193.tif 000003
【００７９】
電荷輸送層４として、ジクロルメタン８００重量部に、下記の構造式（３）のヒドラゾン化合物１００重量部と、ポリカーボネート樹脂（三菱瓦斯化学社製：ユーピロンＺ−４００）１００重量部とを混合してマグネティックスターラで撹拌溶解して電荷輸送層用塗布液を調整した。該塗布液をベイカアプリケータで電荷発生層３の上に塗布し、８０℃の温度で１時間熱風乾燥して、乾燥膜厚が２５μｍの電荷輸送層４を形成した。このようにして図１に示されるような機能分離型の電子写真感光体６を作製した。
【００８０】
【化３】
0003658193.tif 000004
【００８１】
（実施例２）
電子吸引性化合物として、電荷発生層用塗布液における構造式（１ａ）のジクロルベンゾキノンを、下記の構造式（１ｂ）のジフェノキノン（３，３’，５，５’−テトラ−ｔｅｒｔ−ブチル−４，４’−ジフェノキノン）に置換えた以外は、実施例１と同様にして電子写真感光体６を作製した。
【００８２】
【化４】
0003658193.tif 000005
【００８３】
（実施例３）
電子吸引性化合物として、電荷発生層用塗布液における構造式（１ａ）のジクロルベンゾキノンを、構造式（１ｂ）のジフェノキノンに置換えた。また、電子輸送性化合物として、構造式（２ａ）のテトラニトロフルオレノンを、下記の構造式（２ｂ）のジフェノキノン（３，５−ジメチル−３’，５’−ジ−ｔｅｒｔ−ブチル−４，４’−ジフェノキノン）に置換えた。それ以外は、実施例１と同様にして電子写真感光体６を作製した。
【００８４】
【化５】
0003658193.tif 000006
【００８５】
（実施例４）
電子吸引性化合物として、電荷発生層用塗布液における構造式（１ａ）のジクロルベンゾキノンを、構造式（１ｃ）
【化６】
0003658193.tif 000007
のジクロルベンゾキノンに置換えた。また、電子輸送性化合物として、構造式（２ａ）のテトラニトロフルオレノンを、構造式（２ｂ）のジフェノキノンに置換えた。それ以外は、実施例１と同様にして電子写真感光体６を作製した。
【００８６】
（実施例５）
電子吸引性化合物として、電荷発生層用塗布液における構造式（１ａ）のジクロルベンゾキノンを、構造式（１ｂ）のジフェノキノンに置換えた。また、電子輸送性化合物として、構造式（２ａ）のテトラニトロフルオレノンを、下記の構造式（２ｃ）のジフェノキノン（３，３’，５，５’−テトラメチル−４，４’−ジフェノキノン）に置換えた。それ以外は、実施例１と同様にして電子写真感光体６を作製した。
【００８７】
【化７】
0003658193.tif 000008
【００８８】
（実施例６）
電子吸引性化合物として、電荷発生層用塗布液における構造式（１ａ）のジクロルベンゾキノンを、構造式（１ｂ）のジフェノキノンに置換えた。また、電子輸送性化合物として、構造式（２ａ）のテトラニトロフルオレノンを、下記の構造式（２ｄ）のトリニトロフルオレノンに置換えた。それ以外は、実施例１と同様にして電子写真感光体６を作製した。
【００８９】
【化８】
0003658193.tif 000009
【００９０】
（実施例７）
電荷発生層用塗布液における構造式（１ｂ）のジフェノキノンと、構造式（２ｂ）のジフェノキノンとの重量比を０．０１：１００とし、これらを合わせて１重量部添加した以外は実施例３と同様にして電子写真感光体６を作製した。
【００９１】
（実施例８）
電荷発生層用塗布液における構造式（１ｂ）のジフェノキノンと、構造式（２ｂ）のジフェノキノンとの重量比を１００：１００とし、これらを合わせて１重量部添加した以外は実施例３と同様にして電子写真感光体６を作製した。
【００９２】
（実施例９）
電荷発生層用塗布液における構造式（１ｂ）のジフェノキノンと、構造式（２ｂ）のジフェノキノンとの重量比を０．２：０．６とし、これらを合わせて０．０３重量部添加した以外は実施例３と同様にして電子写真感光体６を作製した。
【００９３】
（実施例１０）
電荷発生層用塗布液におけるチタニルフタロシアニン顔料をメタルフリーフタロシアニン顔料に置換えた以外は実施例１と同様にして電子写真感光体６を作製した。
【００９４】
（実施例１１）
電荷発生層用塗布液における構造式（１ａ）のジクロルベンゾキノンと、構造式（２ａ）のテトラニトロフルオレノンとを合わせて０．１５重量部添加した以外は実施例１と同様にして電子写真感光体６を作製した。
【００９５】
（実施例１２）
電荷発生層３の膜厚を０．１μｍとした以外は実施例１と同様にして電子写真感光体６を作製した。
【００９６】
（実施例１３）
電荷発生層用塗布液における構造式（２ａ）のテトラニトロフルオレノンを、下記の構造式（２ｅ）のジフェニルベンゾキノンに置換えた以外は実施例１と同様にして電子写真感光体６を作製した。
【００９７】
【化９】
0003658193.tif 000010
【００９８】
（実施例１４）
電荷発生層用塗布液において、構造式（２ｃ）のジフェノキノンを０．２重量部さらに添加した以外は実施例３と同様にして電子写真感光体６を作製した。
【００９９】
（実施例１５）
下引き層２を形成しない以外は実施例１と同様にして電子写真感光体６を作製した。
【０１００】
（実施例１６）
電荷発生層用塗布液におけるチタニルフタロシアニン顔料をヒドロキシガリウムフタロシアニン顔料に置換えた以外は実施例１と同様にして電子写真感光体６を作製した。
【０１０１】
（比較例１）
電荷発生層用塗布液において、構造式（１ａ）のジクロルベンゾキノンと、構造式（２ａ）のテトラニトロフルオレノンとを添加しない以外は実施例１と同様にして電子写真感光体６を作製した。
【０１０２】
（比較例２）
電荷発生層用塗布液において、構造式（２ａ）のテトラニトロフルオレノンを添加しない以外は実施例１と同様にして電子写真感光体６を作製した。
【０１０３】
（比較例３）
電荷発生層用塗布液において、構造式（１ａ）のジクロルベンゾキノンを添加しない以外は実施例１と同様にして電子写真感光体６を作製した。
【０１０４】
（比較例４）
電荷発生層用塗布液において、構造式（１ｂ）のジフェノキノンと、構造式（２ｂ）のジフェノキノンとの重量比を０．２：０．６とし、これらを合わせて０．００３重量部添加した以外は、実施例３と同様にして電子写真感光体６を作製した。
【０１０５】
（比較例５）
電荷発生層用塗布液において、チタニルフタロシアニン顔料をメタルフリーフタロシアニン顔料に置換え、構造式（１ａ）のジクロルベンゾキノンと、構造式（２ａ）のテトラニトロフルオレノンとを添加しない以外は実施例１と同様にして電子写真感光体６を作製した。
【０１０６】
（比較例６）
電荷発生層の膜厚を０．０５μｍとした以外は実施例１と同様にして電子写真感光体６を作製した。
【０１０７】
（比較例７）
電荷発生層用塗布液において、チタニルフタロシアニン顔料を銅フタロシアニン顔料に置換えた以外は実施例１と同様にして電子写真感光体６を作製した。
【０１０８】
（比較例８）
電荷発生層用塗布液において、構造式（１ｂ）のジフェノキノンと、構造式（２ｂ）のジフェノキノンとの重量比を１１０：１００とし、これらを合わせて１重量部添加した以外は、実施例３と同様にして電子写真感光体６を作製した。
【０１０９】
（比較例９）
電荷発生層用塗布液において、構造式（１ｂ）のジフェノキノンと、構造式（２ｂ）のジフェノキノンとの重量比を０．００５：１００とし、これらを合わせて１重量部添加した以外は、実施例３と同様にして電子写真感光体６を作製した。
【０１１０】
（比較例１０）
電荷発生層用塗布液において、構造式（１ａ）のジクロルベンゾキノンと、構造式（２ａ）のテトラニトロフルオレノンとを合わせて０．１３５重量部添加した以外は、実施例１と同様にして電子写真感光体６を作製した。
【０１１１】
実施例１〜１６および比較例１〜１０の電子写真感光体６を、実際の画像形成装置（シャープ社製：ＡＲ−５１３０）に搭載し、現像部での感光体表面電位、具体的には帯電性を見るために露光プロセスを除いた暗中での感光体表面電位Ｖ０と、除電後の感光体表面電位（残留電位）ＶＲとを測定した。なお、帯電性はコロナ放電による負帯電型とした。また、２万回繰返し後について、１回転目のＶ０（Ｖ０１）と２回転目のＶ０（Ｖ０２）との差ΔＶ０を測定した。この結果を表１に示す。
【０１１２】
【表１】
0003658193.tif 000011
【０１１３】
表１から、いずれの実施例も優れた表面電位Ｖ０を示し、かつ小さい表面電位（残留電位）ＶＲを示した。また、繰返し使用時においてΔＶ０はいずれも小さく、したがって感光体の帯電電位を安定化するための予備回転が不要で、短時間で画像形成が可能で、長寿命の電子写真感光体６が実現できる。一方、比較例はいずれも表面電位Ｖ０は実施例とほぼ同様であったが、表面電位（残留電位）ＶＲが若干上昇する傾向が見られた。また、繰返し使用時においてΔＶ０は実施例よりも大きく、したがって予備回転が必要で、画像形成に時間がかかり、電子写真感光体６の寿命は短い。
【０１１４】
【発明の効果】
以上のように本発明によれば、ジクロルベンゾキノンおよび３，３’，５，５’−テトラ−ｔｅｒｔ−ブチル−４，４’−ジフェノキノンから選ばれる電子吸引性化合物と、３，５−ジメチル−３’，５’−ジ−ｔｅｒｔ−ブチル−４，４’−ジフェノキノン、３，３’，５，５’−テトラメチル−４，４’−ジフェノキノン、テトラニトロフルオレノン、トリニトロフルオレノンおよびジフェニルベンゾキノンから選ばれる電子輸送性化合物とを含有する電荷発生層を用いることによって、電子トラップは速やかに引抜かれ、導電性支持体に移動される。したがって、電子トラップの蓄積を防止することができ、感光体の帯電性を向上することができる。このような電荷発生層を有する電子写真感光体を用いた画像形成動作では、繰返し使用後の１回転目で感光体を所定の電位に帯電して画像を形成することが可能となる。特に反転現像プロセスの場合、１回転目に相当する部分のカブリや濃度差を防止することができる。したがって、短時間で画像を形成することができる。また、電子トラップの蓄積が低減するので、感光体に残留する電位の上昇が抑制される。したがって、感光体の感度が向上して優れた特性の画像が形成でき、また感光体の寿命が長くなる。
【０１１９】
また本発明によれば、電子吸引性化合物と電子輸送性化合物との重量比を０．０１：１００〜１００：１００の範囲に選んだので、電荷発生層中の電子トラップの蓄積を確実に防止することができる。
【０１２０】
また本発明によれば、電荷発生層は、電荷発生材料、電子吸引性化合物および電子輸送性化合物に加えて、結着樹脂を含んで成り、電子吸引性化合物と電子輸送性化合物との総和重量を結着樹脂の重量に対して、１０ｗｔ％以上２００ｗｔ％以下の範囲に選んだので、電子輸送効率が高くなり、電荷発生層中の電子トラップの蓄積を確実に防止することができる。
【０１２１】
また本発明によれば、電荷発生材料としてフタロシアニン系顔料を用いた場合、電荷発生層における電子吸引性化合物と電子輸送性化合物との添加効果は大きく、電荷発生層中の電子トラップの蓄積を防止することができる。
【０１２２】
また本発明によれば、電荷発生層の膜厚を０．１μｍ以上５μｍ以下の範囲に選んだので、帯電電位の低下が抑制でき、かつ高感度な電子写真感光体を実現することができる。
【０１２３】
また本発明によれば、上述の電子写真感光体を用いた画像形成プロセスでは、短時間で画像形成ができ、また感光体の寿命を長くすることができる。
【図面の簡単な説明】
【図１】本発明の実施の一形態である電子写真感光体６の構造を示す断面図である。
【図２】実施例１で用いたチタニルフタロシアニン顔料のＸ線回折を示すグラフである。
【符号の説明】
１  導電性基体
３  電荷発生層
４  電荷輸送層
５  感光層
６  電子写真感光体
【図１】
0003658193.tif 000012
【図２】
0003658193.tif 000013